(57)【特許請求の範囲】
【請求項１】
水と、溶剤と、コア−シェル構造を有する樹脂と、を含み、
前記溶剤のＳｐ値（Ａ）と、前記樹脂に由来するモノマー成分のＳｐ値（Ｂ）が、下記式（１）を満たし、
前記モノマー成分の含有量が、インクジェットインク組成物の総量に対して、５００ｐｐｍ以下であり、
前記溶剤は、Ｓｐ値が１４．４以下である溶剤を含み、
Ｓｐ値が１４．４以下である該溶剤の含有量は、前記インクジェットインク組成物の総
量に対して、１５質量％以下である、
インクジェットインク組成物。
３．０≧｜Ａ−Ｂ｜    （１）
【請求項２】
前記モノマー成分の含有量が、前記インクジェットインク組成物の総量に対して、１２０ｐｐｍ以下である、請求項１のインクジェットインク組成物。
【請求項３】
前記樹脂の含有量が、前記インクジェットインク組成物の総量に対して、１．０質量％以上である、請求項１又は２に記載のインクジェットインク組成物。
【請求項４】
前記コアが、芳香族単量体に由来する構成単位を含み、
前記芳香族単量体に由来する前記構成単位の含有量が、前記コア−シェル構造を有する樹脂の総量に対して、１０質量％以上である、請求項１〜３のいずれか１項に記載のインクジェットインク組成物。
【請求項５】
前記溶剤が、Ｓｐ値が１１．０〜１４．０である溶剤を含む、請求項１〜４のいずれか１項に記載のインクジェットインク組成物。
【請求項６】
請求項１〜５の何れか一項に記載のインクジェットインク組成物を非吸収性被記録媒体に付着させる付着工程と、
前記非吸収性被記録媒体に付着した前記インクジェットインク組成物を加熱する第１の加熱工程と、
前記第１の加熱工程後、前記第１の加熱工程の加熱温度よりも高い温度で、被記録媒体に付着した前記インクジェットインク組成物を加熱する第２の加熱工程と、
を有する、記録方法。
【請求項７】
前記第１の加熱工程の加熱温度が、３０〜７０℃であり、
前記第２の加熱工程の加熱温度が、４０〜１２０℃である、請求項６に記載の記録方法。
【発明の詳細な説明】
【技術分野】
【０００１】
本発明は、インクジェットインク組成物に関する。
【背景技術】
【０００２】
インクジェット記録方法は、比較的単純な装置で、高精細な画像の記録が可能であり、
各方面で急速な発展を遂げている。その中で、吐出安定性等について種々の検討がなされ
ている。例えば、特許文献１には、吐出安定性に優れ、普通紙に対するフェザリング耐性
が向上し、かつインクを吸収しにくい記録媒体でも、高い耐擦過性を備えた画像、印刷物
を得ることができるインクジェットインクを提供することを目的として、顔料、水、水溶
性溶媒及び高分子微粒子を含有するインクジェットインクにおいて、該高分子微粒子がコ
ア部とシェル部とからなるシェル構造を有し、該シェル部が所定の官能基を有する単量体
を含有するインクジェットインクが開示されている。
【先行技術文献】
【特許文献】
【０００３】
【特許文献１】特開２００６−２０６６６５号公報
【発明の概要】
【発明が解決しようとする課題】
【０００４】
しかしながら、コアシェル構造を有する樹脂は、製造の過程においてその内部に残存モ
ノマーを含有しやすい。このような残存モノマーがインク組成物中に存在すると、インク
の保存安定性、吐出安定性を害し、また、得られる記録物の耐擦性を害するということが
本発明者らによって明らかとなってきた。
【０００５】
本発明は、上述の課題の少なくとも一部を解決するためになされたものであり、保存安
定性及び吐出安定性に優れ、かつ、耐擦性に優れた記録物を得ることのできるインクジェ
ットインク組成物を提供することを目的とする。
【課題を解決するための手段】
【０００６】
本発明者らは、上記課題を解決するために鋭意検討した。その結果、所定の残存モノマ
ーの含有量を一定の範囲とすることにより上記課題を解決できることを見出して、本発明
を完成させた。
【０００７】
すなわち、本発明は以下のとおりである。
〔１〕
水と、溶剤と、コア−シェル構造を有する樹脂と、を含み、
前記溶剤のＳｐ値（Ａ）と、前記樹脂に由来するモノマー成分のＳｐ値（Ｂ）が、下記式（１）を満たし、
前記モノマー成分の含有量が、インクジェットインク組成物の総量に対して、５００ｐｐｍ以下であり、
前記溶剤は、Ｓｐ値が１４．４以下である溶剤を含み、
Ｓｐ値が１４．４以下である該溶剤の含有量は、前記インクジェットインク組成物の総量に対して、１５質量％以下である、
インクジェットインク組成物。
３．０≧｜Ａ−Ｂ｜    （１）
〔２〕
前記モノマー成分の含有量が、前記インクジェットインク組成物の総量に対して、１２
０ｐｐｍ以下である、前項〔１〕のインクジェットインク組成物。
〔３〕
前記樹脂の含有量が、前記インクジェットインク組成物の総量に対して、１．０質量％
以上である、前項〔１〕又は〔２〕に記載のインクジェットインク組成物。
〔４〕
前記コアが、芳香族単量体に由来する構成単位を含み、
前記芳香族単量体に由来する前記構成単位の含有量が、前記コア−シェル構造を有する
樹脂の総量に対して、１０質量％以上である、前項〔１〕〜〔３〕のいずれか１項に記載
のインクジェットインク組成物。
〔５〕
前記溶剤が、Ｓｐ値が１１．０〜１４．０である溶剤を含む、前項〔１〕〜〔４〕のい
ずれか１項に記載のインクジェットインク組成物。
〔６〕
前項〔１〕〜〔５〕の何れか一項に記載のインクジェットインク組成物を非吸収性被記
録媒体に付着させる付着工程と、
前記非吸収性被記録媒体に付着した前記インクジェットインク組成物を加熱する第１の
加熱工程と、
前記第１の加熱工程後、前記第１の加熱工程の加熱温度よりも高い温度で、被記録媒体
に付着した前記インクジェットインク組成物を加熱する第２の加熱工程と、
を有する、記録方法。
〔７〕
前記第１の加熱工程の加熱温度が、３０〜７０℃であり、
前記第２の加熱工程の加熱温度が、４０〜１２０℃である、前項〔６〕に記載の記録方
法。
【発明を実施するための形態】
【０００８】
以下、本発明の実施の形態（以下、「本実施形態」という。）について詳細に説明する
が、本発明はこれに限定されるものではなく、その要旨を逸脱しない範囲で様々な変形が
可能である。
【０００９】
〔インクジェットインク組成物〕
本実施形態のインクジェットインク組成物（以下、単に「インク組成物」ともいう。）
は、水と、溶剤と、コア−シェル構造を有する樹脂と、モノマー成分と、を含み、前記溶
剤のＳｐ値（Ａ）と、前記モノマー成分のＳｐ値（Ｂ）が、下記式（１）を満たし、前記
モノマー成分の含有量が、インクジェットインク組成物の総量に対して、５００ｐｐｍ以
下である。
３．０≧｜Ａ−Ｂ｜    （１）
【００１０】
耐擦性の確保の観点からインク組成物に多量の樹脂を添加することが知られていたが、
樹脂を多量に添加することで、吐出安定性を害することが課題であった。これに対して、
コア−シェル構造を有する樹脂を用いることで、耐擦性と吐出安定性を両立する方法が知
られている。しかしながら、コア−シェル構造を有する樹脂も、保存安定性（分散安定性
）においてなお課題を有している。特に、この保存安定性には、コア−シェル構造を有す
る樹脂に含まれうる残留モノマーが影響していることを本発明者らは見出した。すなわち
、モノマー成分が存在することにより、コア−シェル構造を有する樹脂の分散安定性が害
される恐れがあり、結果として、インク組成物の保存安定性や、短期目詰まり耐性、長期
目詰まり耐性などの吐出安定性が、低下することが懸念される。
【００１１】
また、モノマー成分がインク組成物に含まれる場合、モノマー成分のＳｐ値が溶剤のＳ
ｐ値（Ａ）に近似するほど、モノマー成分と溶剤の相溶性が向上する。溶剤とモノマー成
分が装用した状態で、記録、特に加熱工程を有する記録方法を行うと、モノマー成分が、
加熱工程における樹脂の溶解と、被記録媒体への定着を阻害し、得られる記録物の耐擦性
が低下したり、凝集ムラが生じたりするという問題がある。
【００１２】
これに対して、本実施形態においては、溶剤のＳｐ値（Ａ）に近似するＳｐ値を有する
モノマー成分の含有量を所定値以下とすることにより、保存安定性及び吐出安定性に優れ
、かつ、耐擦性に優れた記録物を得ることのできるインクジェットインク組成物を提供す
る。以下、各成分について説明をする。
【００１３】
〔水〕
水としては、例えば、イオン交換水、限外濾過水、逆浸透水、及び蒸留水等の純水、並
びに超純水のような、イオン性不純物を極力除去したものが挙げられる。また、紫外線照
射又は過酸化水素の添加等によって滅菌した水を用いると、インクを長期保存する場合に
カビやバクテリアの発生を防止することができる。これにより貯蔵安定性がより向上する
傾向にある。
【００１４】
水の含有量は、インクの総量に対して、好ましくは６５〜９０質量％であり、より好ま
しくは７０〜８５質量％であり、さらに好ましくは７５〜８０質量％である。
【００１５】
〔溶剤〕
溶剤としては、特に限定されないが、例えば、グリセリン、エチレングリコール、ジエ
チレングリコール、トリエチレングリコール、プロピレングリコール、ジプロピレングリ
コール、１，３−プロパンジオール、１，２−ブタンジオール、１，２−ペンタンジオー
ル、１，２−ヘキサンジオール、１，４−ブタンジオール、１，５−ペンタンジオール、
１，６−ヘキサンジオール、ジエチレングリコールモノ−ｎ−プロピルエーテル、エチレ
ングリコールモノ−ｉｓｏ−プロピルエーテル、ジエチレングリコールモノ−ｉｓｏ−プ
ロピルエーテル、エチレングリコールモノ−ｎ−ブチルエーテル、エチレングリコールモ
ノ−ｔ−ブチルエーテル、ジエチレングリコールモノ−ｎ−ブチルエーテル、トリエチレ
ングリコールモノブチルエーテル、ジエチレングリコールモノ−ｔ−ブチルエーテル、プ
ロピレングリコールモノメチルエーテル、プロピレングリコールモノエチルエーテル、プ
ロピレングリコールモノ−ｔ−ブチルエーテル、プロピレングリコールモノ−ｎ−プロピ
ルエーテル、プロピレングリコールモノ−ｉｓｏ−プロピルエーテル、プロピレングリコ
ールモノ−ｎ−ブチルエーテル、ジプロピレングリコールモノ−ｎ−ブチルエーテル、ジ
プロピレングリコールモノ−ｎ−プロピルエーテル、ジプロピレングリコールモノ−ｉｓ
ｏ−プロピルエーテル、ジエチレングリコールジメチルエーテル、ジエチレングリコール
ジエチルエーテル、ジエチレングリコールジブチルエーテル、ジエチレングリコールエチ
ルメチルエーテル、ジエチレングリコールブチルメチルエーテル、トリエチレングリコー
ルジメチルエーテル、テトラエチレングリコールジメチルエーテル、ジプロピレングリコ
ールジメチルエーテル、ジプロピレングリコールジエチルエーテル、トリプロピレングリ
コールジメチルエーテル、メタノール、エタノール、ｎ−プロピルアルコール、ｉｓｏ−
プロピルアルコール、ｎ−ブタノール、２−ブタノール、ｔｅｒｔ−ブタノール、ｉｓｏ
−ブタノール、ｎ−ペンタノール、２−ペンタノール、３−ペンタノール、及びｔｅｒｔ
−ペンタノール等のアルコール類又はグリコール類、Ｎ，Ｎ−ジメチルホルムアミド、Ｎ
，Ｎ−ジメチルアセトアミド、２−ピロリドン、Ｎ−メチル−２−ピロリドン、２−オキ
サゾリドン、１，３−ジメチル−２−イミダゾリジノン、ジメチルスルホキシド、スルホ
ラン、及び１，１，３，３−テトラメチル尿素が挙げられる。
【００１６】
このなかでも、１，２−ヘキサンジオール（Ｓｐ値：１２．１）、ジプロピレングリコ
ール（Ｓｐ値：１２．１）、１，３−ブチレングリコール（Ｓｐ値：１３．６）、２−メ
チル−１，３−プロパンジオール（Ｓｐ値：１３．９）、プロピレングリコール（Ｓｐ値
：１４．２）、トリメチロールプロパン（Ｓｐ値：１４．４２）、グリセリン（グリセロ
ール）（Ｓｐ値：１６．７）、２−ピロリドン（Ｓｐ値：１１．５）からなる群より選ば
れる少なくとも１種を含むことが好ましく、２−ピロリドンと他の溶剤とを組み合わせて
用いることがより好ましい。なお、溶剤は、特に限定されず、１種単独で用いてもよく、
２種以上を組み合わせて用いてもよい。また、溶剤を２種以上組み合わせて用いる場合に
は、Ｓｐ値が８〜１４の溶剤を２種用いることが好ましい。これにより、上述した効果が
より向上する傾向にある。
【００１７】
溶剤のＳｐ値（Ａ）は、好ましくは１１．５〜１３．５であり、より好ましくは１２〜
１３であり、さらに好ましくは１２．２５〜１２．７５である。溶剤のＳｐ値（Ａ）が上
記範囲内であることにより、保存安定性及び吐出安定性がより向上し、得られる記録物の
耐擦性がより向上し、凝集ムラがより抑制される傾向にある。なお、「ＳＰ値」とは、相
溶化パラメーター（Ｓｏｌｕｂｉｌｉｔｙ  Ｐａｒａｍｅｔｅｒ）とも言い、以下に示さ
れるＨａｎｓｅｎの式を用いて算出された値を意味する。
σ＝｛４＊（ｄＤ１−ｄＤ２）2＋（ｄＰ１−ｄＰ２）2＋（ｄＨ１−ｄＨ２）2｝0.5
（上記式中、σはＳＰ値を表し、ｄＤ、ｄＰ、ｄＨはＨａｎｓｅｎ溶解パラメーターにお
ける分散（ｄＤ）、分極（ｄＰ）、水素結合（ｄＨ）体積を表す。）
【００１８】
また、本実施形態において、溶剤を複数種用いる場合には、その加重平均を溶剤のＳｐ
値（Ａ）とする。具体的には、溶剤のＳｐ値（Ａ）は下記式により算出することができる
。
Ｓｐ値（Ａ）＝Ｓｐ１＋Ｓｐ２＋・・・
Ｓｐ１＝インク中の溶剤１の含有量／インク中の総溶剤量×溶剤１のＳｐ値
Ｓｐ１＝インク中の溶剤２の含有量／インク中の総溶剤量×溶剤２のＳｐ値
・・・
【００１９】
溶剤の含有量は、インクジェットインク組成物の総量に対して、好ましくは５〜３０質
量％であり、より好ましくは１０〜２５質量％であり、さらに好ましくは１５〜２０質量
％である。
【００２０】
溶媒は、Ｓｐ値が１４．４以下である溶媒を含むことが好ましい。このような溶媒を含
むことにより、溶剤と水が相溶しすぎることを抑制することによりインク組成物の乾燥性
が向上する結果、得られる記録物の耐擦性がより向上する傾向にある。
【００２１】
また、Ｓｐ値が１４．４以下である溶剤の含有量は、インクジェットインク組成物の総
量に対して、好ましくは１５質量％以下であり、より好ましくは１〜１５質量％であり、
さらに好ましくは５〜１２．５質量％である。Ｓｐ値が１４．４以下である溶剤の含有量
が上記範囲内であることにより、上述した効果がより向上する傾向にある。
【００２２】
溶媒は、Ｓｐ値が１１．０〜１４．０である溶媒を含むことが好ましい。このような溶
媒を含むことにより、長期目詰まり耐性がより向上し、得られる記録物の耐擦性がより向
上し、凝集ムラがより抑制される傾向にある。
【００２３】
また、Ｓｐ値が１１．０〜１４．０である溶剤の含有量は、溶剤の総量に対して、好ま
しくは７０〜１００質量％であり、より好ましくは８０〜１００質量％であり、さらに好
ましくは９０〜１００質量％である。Ｓｐ値が１１．０〜１４．０である溶剤の含有量が
上記範囲内であることにより、長期目詰まり耐性がより向上し、得られる記録物の耐擦性
がより向上し、凝集ムラがより抑制される傾向にある。
【００２４】
〔コア−シェル構造を有する樹脂〕
コア−シェル構造を有する樹脂を用いることにより、得られる記録物の耐擦性をより向
上させることができる。コア−シェル構造とは、シェルポリマーの空隙内部にコアポリマ
ーが形成されている構造をいう。したがって、コアポリマーの表面をシェルポリマーが覆
う構造のみならず、シェルポリマーによる３次元網目構造の空隙内部の一部にコアポリマ
ーが充填されている構造も含まれる。
【００２５】
（コア）
コアポリマーを構成する構成単位としては、特に限定されないが、例えば、芳香族単量
体、親水性（メタ）アクリレート単量体、疎水性（メタ）アクリレート単量体、（メタ）
アクリルアミド単量体又はそのＮ−置換誘導体、及びカルボン酸単量体の少なくともいず
れかに由来するものが挙げられる。上記単量体は、１種単独で用いても、２種以上を併用
してもよい。なお、ここで「疎水性」とは、水１００ｍＬ（２０℃）に対する溶解度が０
．３ｇ未満であることをいう。
【００２６】
芳香族単量体としては、特に限定されないが、例えば、スチレン、α−メチルスチレン
、ｐ−メチルスチレン、ビニルトルエン、クロロスチレン、ジビニルベンゼンが挙げられ
る。
【００２７】
親水性（メタ）アクリレート単量体としては、特に限定されないが、例えば、メチル（
メタ）アクリレート、エチル（メタ）アクリレート、α−ヒドロキシメチル（メタ）アク
リレート、２−ヒドロキシエチル（メタ）アクリレート、（ポリ）エチレングリコール（
メタ）アクリレート、メトキシ（ポリ）エチレングリコール（メタ）アクリレート、エト
キシ（ポリ）エチレングリコール（メタ）アクリレート、（ポリ）プロピレングリコール
（メタ）アクリレートが挙げられる。このなかでも、メチル（メタ）アクリレート、エチ
ル（メタ）アクリレートが好ましい。ここで「親水性」とは、水１００ｍＬ（２０℃）に
対する溶解度が０．３ｇ以上であることをいう。
【００２８】
疎水性（メタ）アクリレート単量体としては、特に限定されないが、例えば、ｎ−プロ
ピル（メタ）アクリレート、イソプロピル（メタ）アクリレート、ｎ−ブチル（メタ）ア
クリレート、イソブチル（メタ）アクリレート、ｎ−アミル（メタ）アクリレート、イソ
アミル（メタ）アクリレート、ヘキシル（メタ）アクリレート、２−エチルヘキシル（メ
タ）アクリレート、ｎ−オクチル（メタ）アクリレート、ノニル（メタ）アクリレート、
デシル（メタ）アクリレート、ラウリル（メタ）アクリレート、ステアリル（メタ）アク
リレート、セチル（メタ）アクリレート、ネオペンチル（メタ）アクリレート、ベヘニル
（メタ）アクリレート、シクロヘキシル（メタ）アクリレート、ジシクロペンタニル（メ
タ）アクリレート、ジシクロペンテニル（メタ）アクリレート、ジシクロペンテニルオキ
シエチル（メタ）アクリレート、イソボルニル（メタ）アクリレート、ノルボルニル（メ
タ）アクリレート、アダマンチル（メタ）アクリレート、テトラヒドロフルフリル（メタ
）アクリレートが挙げられる。
【００２９】
（メタ）アクリルアミド単量体又はそのＮ−置換誘導体としては、特に限定されないが
、例えば、（メタ）アクリルアミド、Ｎ−ヒドロキシメチル（メタ）アクリルアミド、ジ
アセトンアクリルアミド、Ｎ，Ｎ−ジメチルアクリル（メタ）アミド等の（メタ）アクリ
ルアミド又はそのＮ−置換誘導体が挙げられる。
【００３０】
カルボン酸単量体としては、特に限定されないが、例えば、（メタ）アクリル酸、クロ
トン酸、マレイン酸、フマル酸、イタコン酸等が挙げられる。このなかでも、（メタ）ア
クリル酸が好ましい。ここで、「カルボン酸モノマー単位」とは、カルボキシル基と重合
性不飽和基を有する重合性モノマー単位をいう。
【００３１】
コアは、芳香族単量体に由来する構成単位を含むことが好ましく、芳香族単量体及び疎
水性（メタ）アクリレート単量体に由来する構成単位を含むことがより好ましい。芳香族
単量体に由来する構成単位を含むことにより、得られる記録物の耐擦性がより向上する傾
向にある。
【００３２】
コアに含まれる芳香族単量体に由来する構成単位の含有量は、コア−シェル構造を有す
る樹脂の総量に対して、好ましくは１０質量％以上であり、より好ましくは１０〜２５質
量％であり、さらに好ましくは１５〜２０質量％である。芳香族単量体に由来する構成単
位の含有量が上記範囲内であることにより、得られる記録物の耐擦性がより向上する傾向
にある。
【００３３】
（シェル）
シェルポリマーを構成する構成単位としては、特に限定されないが、コアポリマーを構
成する構成単位と同様のものが挙げられる。なお、コアポリマーとシェルポリマーは構成
単位又は構成単位の組合せが異なるものとする。
【００３４】
シェルは、カルボン酸単量体に由来する構成単位を含むことが好ましく、カルボン酸単
量体及び親水性（メタ）アクリレート単量体に由来する構成単位を含むことがより好まし
く、カルボン酸単量体、親水性（メタ）アクリレート単量体、及び芳香族単量体に由来す
る構成単位を含むことがさらに好ましい。
【００３５】
シェルに含まれるカルボン酸単量体に由来する構成単位の含有量は、コア−シェル構造
を有する樹脂の総量に対して、好ましくは２．５〜１７．５質量％であり、より好ましく
は５〜１５質量％であり、さらに好ましくは７．５〜１２．５質量％である。カルボン酸
単量体に由来する構成単位の含有量が上記範囲内であることにより、保存安定性及び吐出
安定性がより向上する傾向にある。
【００３６】
シェルに含まれる親水性（メタ）アクリレート単量体に由来する構成単位の含有量は、
コア−シェル構造を有する樹脂の総量に対して、好ましくは２．５〜２７．５質量％であ
り、より好ましくは５〜２５質量％であり、さらに好ましくは１０〜２０質量％である。
親水性（メタ）アクリレート単量体に由来する構成単位の含有量が上記範囲内であること
により、保存安定性及び吐出安定性がより向上する傾向にある。
【００３７】
コア−シェル構造を有する樹脂の含有量は、インクジェットインク組成物の総量に対し
て、好ましくは１．０質量％以上であり、より好ましくは１．０〜５．０質量％であり、
さらに好ましくは１．０〜３．０質量％である。コア−シェル構造を有する樹脂の含有量
が上記範囲内であることにより、得られる記録物の耐擦性がより向上し、凝集ムラがより
抑制される傾向にある。
【００３８】
（モノマー成分）
Ｓｐ値（Ｂ）を有するモノマー成分としては、特に限定されないが、例えば、芳香族単
量体、親水性（メタ）アクリレート単量体、疎水性（メタ）アクリレート単量体、（メタ
）アクリルアミド単量体又はそのＮ−置換誘導体、及びカルボン酸単量体が挙げられる。
モノマー成分は、コア−シェル構造を有する樹脂に由来するものであってもよい。
【００３９】
モノマー成分のＳｐ値（Ｂ）は、好ましくは７．０〜１２であり、より好ましくは８．
０〜１１であり、さらに好ましくは８．５〜１０である。モノマー成分のＳｐ値（Ｂ）が
上記範囲内であることにより、保存安定性及び吐出安定性がより向上し、得られる記録物
の耐擦性がより向上し、凝集ムラがより抑制される傾向にある。
【００４０】
なお、本実施形態において、モノマー成分が複数種存在する場合には、式（１）に基づ
いて、上記溶剤のＳｐ値（Ａ）を基準として、各モノマー成分ごとのＳｐ値に着目する。
例えば、Ｓｐ値（Ａ）が１２であるとした場合に、Ｓｐ値８のモノマー成分と、Ｓｐ値９
のモノマー成分と、Ｓｐ値１０のモノマー成分とを含むインク組成物においては、Ｓｐ値
９のモノマー成分と、Ｓｐ値１０のモノマー成分が、Ｓｐ値（Ｂ）を有するモノマー成分
となる。
【００４１】
Ｓｐ値（Ｂ）を有するモノマー成分の含有量は、インクジェットインク組成物の総量に
対して、５００ｐｐｍ以下であり、好ましくは１２０ｐｐｍ以下であり、より好ましくは
１００ｐｐｍ以下である。モノマー成分の含有量が５００ｐｐｍ以下であることにより、
保存安定性及び吐出安定性がより向上し、得られる記録物の耐擦性がより向上し、凝集ム
ラがより抑制される。また、モノマー成分の含有量の下限は、特に限定されないが、０ｐ
ｐｍ以上であることが好ましい。モノマー成分の含有量は、実施例に記載の方法により求
めることができる。また、モノマー成分の含有量を低減させる方法としては、樹脂のエー
ジングが挙げられる。樹脂の製造工程または最終精製物に対し、温度をかけることでモノ
マー成分の含有量を低減させることができる。
【００４２】
〔界面活性剤〕
インク組成物は、界面活性剤をさらに含むことが好ましい。界面活性剤としては、特に
限定されないが、例えば、アセチレングリコール系界面活性剤、フッ素系界面活性剤、及
びシリコーン系界面活性剤が挙げられる。このなかでも、アセチレングリコール系界面活
性剤及びシリコーン系界面活性剤を組み合わせて用いることが好ましい。
【００４３】
アセチレングリコール系界面活性剤としては、特に限定されないが、例えば、２，４，
７，９−テトラメチル−５−デシン−４，７−ジオール及び２，４，７，９−テトラメチ
ル−５−デシン−４，７−ジオールのアルキレンオキサイド付加物、並びに２，４−ジメ
チル−５−デシン−４−オール及び２，４−ジメチル−５−デシン−４−オールのアルキ
レンオキサイド付加物から選択される一種以上が好ましい。アセチレングリコール系界面
活性剤の市販品としては、特に限定されないが、例えば、オルフィン１０４シリーズやオ
ルフィンＥ１０１０等のＥシリーズ（エアプロダクツ社（Air Products Japan, Inc.）製
商品名）、サーフィノール４６５やサーフィノール６１やサーフィノールDF110D（日信化
学工業社（Nissin Chemical Industry CO.,Ltd.）製商品名）などが挙げられる。アセチ
レングリコール系界面活性剤は、１種単独で使用してもよいし、２種以上を併用してもよ
い。
【００４４】
フッ素系界面活性剤としては、特に限定されないが、例えば、パーフルオロアルキルス
ルホン酸塩、パーフルオロアルキルカルボン酸塩、パーフルオロアルキルリン酸エステル
、パーフルオロアルキルエチレンオキサイド付加物、パーフルオロアルキルベタイン、パ
ーフルオロアルキルアミンオキサイド化合物が挙げられる。フッ素系界面活性剤の市販品
としては、特に限定されないが、例えば、Ｓ−１４４、Ｓ−１４５（旭硝子株式会社製）
；ＦＣ−１７０Ｃ、ＦＣ−４３０、フロラード−ＦＣ４４３０（住友スリーエム株式会社
製）；ＦＳＯ、ＦＳＯ−１００、ＦＳＮ、ＦＳＮ−１００、ＦＳ−３００（Ｄｕｐｏｎｔ
社製）；ＦＴ−２５０、２５１（株式会社ネオス製）などが挙げられる。フッ素系界面活
性剤は、１種単独で使用してもよいし、２種以上を併用してもよい。
【００４５】
シリコーン系界面活性剤としては、ポリシロキサン系化合物、ポリエーテル変性オルガ
ノシロキサン等が挙げられる。シリコーン系界面活性剤の市販品としては、特に限定され
ないが、具体的には、具体的には、ＢＹＫ−３０６、ＢＹＫ−３０７、ＢＹＫ−３３３、
ＢＹＫ−３４１、ＢＹＫ−３４５、ＢＹＫ−３４６、ＢＹＫ−３４７、ＢＹＫ−３４８、
ＢＹＫ−３４９（以上商品名、ビックケミー・ジャパン株式会社製）、ＫＦ−３５１Ａ、
ＫＦ−３５２Ａ、ＫＦ−３５３、ＫＦ−３５４Ｌ、ＫＦ−３５５Ａ、ＫＦ−６１５Ａ、Ｋ
Ｆ−９４５、ＫＦ−６４０、ＫＦ−６４２、ＫＦ−６４３、ＫＦ−６０２０、Ｘ−２２−
４５１５、ＫＦ−６０１１、ＫＦ−６０１２、ＫＦ−６０１５、ＫＦ−６０１７（以上商
品名、信越化学株式会社製）等が挙げられる。
【００４６】
界面活性剤の含有量は、インク組成物の総量に対し、好ましくは０．１〜３．０質量％
であり、より好ましくは０．１〜１．５質量％である。界面活性剤の含有量が上記範囲内
であることにより、被記録媒体に付着したインク組成物の濡れ性がより向上する傾向にあ
る。
【００４７】
〔ｐＨ調整剤〕
インク組成物は、ｐＨ調整剤をさらに含んでもよい。ｐＨ調整剤として、例えば、水酸
化ナトリウム、水酸化カリウム等の無機アルカリ、アンモニア、ジエタノールアミン、ト
リエタノールアミン、トリイソプロパノールアミン、モルホリン、リン酸二水素カリウム
、リン酸水素二ナトリウム及びエチレンジアミン四酢酸ナトリウムが挙げられる。
【００４８】
ｐＨ調整剤は、１種単独で用いてもよく、２種以上を組み合わせて用いてもよい。ｐＨ
調整剤の含有量は特に制限されず、必要に応じて適宜決定すればよい。
【００４９】
〔その他の成分〕
本実施形態のインクは、上記の成分に加えて、溶解助剤、粘度調整剤、酸化防止剤、防
腐剤、防黴剤、消泡剤、腐食防止剤などの、種々の添加剤を適宜添加することもできる。
【００５０】
〔記録方法〕
本実施形態の記録方法は、上記インクジェットインク組成物を非吸収性被記録媒体に付
着させる付着工程と、前記非吸収性被記録媒体に付着した前記インクジェットインク組成
物を加熱する第１の加熱工程と、前記第１の加熱工程後、前記第１の加熱工程の加熱温度
よりも高い温度で、被記録媒体に付着した前記インクジェットインク組成物を加熱する第
２の加熱工程と、を有する。
【００５１】
〔非吸収性被記録媒体〕
非吸収性被記録媒体としては、特に限定されないが、例えば、ポリ塩化ビニル、ポリエ
チレン、ポリプロピレン、ポリエチレンテレフタレート（ＰＥＴ）等のプラスチック類の
フィルムやプレート、鉄、銀、銅、アルミニウム等の金属類のプレート、又はそれら各種
金属を蒸着により製造した金属プレートやプラスチック製のフィルム、ステンレスや真鋳
等の合金のプレート等が挙げられる。また、非吸収性被記録媒体としては、シリカ粒子や
アルミナ粒子から構成されたインク吸収層、あるいは、ポリビニルアルコール（ＰＶＡ）
やポリビニルピロリドン（ＰＶＰ）等の親水性ポリマーから構成されたインク吸収層が形
成されていないものが好ましい。
【００５２】
ここで、「非吸収性被記録媒体」は、ブリストー（Ｂｒｉｓｔｏｗ）法において接触開
始から３０ｍｓｅｃまでの水吸収量が１０ｍＬ／ｍ2以下である被記録媒体をいう。この
ブリストー法は、短時間での液体吸収量の測定方法として最も普及している方法であり、
日本紙パルプ技術協会（ＪＡＰＡＮ  ＴＡＰＰＩ）でも採用されている。試験方法の詳細
は「ＪＡＰＡＮ  ＴＡＰＰＩ紙パルプ試験方法２０００年版」の規格Ｎｏ．５１「紙及び
板紙−液体吸収性試験方法−ブリストー法」に述べられている。
【００５３】
〔付着工程〕
吐出工程は、ノズルから、上記インクジェットインク組成物を吐出して、非吸収性被記
録媒体上に付着させる工程である。インク組成物の吐出手段（記録用ヘッド）としては、
従来公知の方式を使用でき、圧電素子の振動を利用して液滴を吐出するもの、即ち電歪素
子の機械的変形によりインク滴を形成するものが挙げられる。
【００５４】
〔第１の加熱工程〕
第１の加熱工程は、非吸収性被記録媒体に付着したインクジェットインク組成物を加熱
する工程である。この工程により、得られる記録物の耐擦性がより向上し、凝集ムラがよ
り抑制される。
【００５５】
第１の加熱工程の加熱温度は、好ましくは３０〜７０℃であり、より好ましくは３５〜
６５℃であり、さらに好ましくは４０〜６０℃である。第１の加熱工程の加熱温度が上記
範囲内であることにより、得られる記録物の耐擦性がより向上し、凝集ムラがより抑制さ
れる傾向にある。
【００５６】
〔第２の加熱工程〕
第２の加熱工程は、第１の加熱工程後、第１の加熱工程の加熱温度よりも高い温度で、
被記録媒体に付着したインクジェットインク組成物を加熱する工程である。この工程によ
り、得られる記録物の耐擦性がより向上し、凝集ムラがより抑制される。
【００５７】
第２の加熱工程の加熱温度が、４０〜１２０℃であり、より好ましくは５０〜１１０℃
であり、さらに好ましくは６０〜１００℃である。第１の加熱工程の加熱温度が上記範囲
内であることにより、得られる記録物の耐擦性がより向上し、凝集ムラがより抑制される
傾向にある。
【実施例】
【００５８】
以下、本発明を実施例及び比較例を用いてより具体的に説明する。本発明は、以下の実
施例によって何ら限定されるものではない。
【００５９】
［インク組成物用の材料］
下記の実施例及び比較例において使用したインク組成物用の主な材料は、以下の通りで
ある。
〔顔料〕
Ｃ．Ｉ．ピグメントブルー１５：３
〔溶媒〕
１，２−ヘキサンジオール（Ｓｐ値：１２．１）
ジプロピレングリコール（Ｓｐ値：１２．１）
１，３−ブチレングリコール（Ｓｐ値：１３．６）
２−メチル−１，３−プロパンジオール（Ｓｐ値：１３．９）
プロピレングリコール（Ｓｐ値：１４．２）
トリメチロールプロパン（Ｓｐ値：１４．４２）
グリセリン（グリセロール）（Ｓｐ値：１６．７）
２−ピロリドン（Ｓｐ値：１１．５）
〔界面活性剤〕
ＢＹＫ３４８（シリコーン系界面活性剤、ビックケミージャパン社製）
サーフィノールＤＦ１１０Ｄ（アセチレングリコール系界面活性剤、エアプロダクツ社
製）
〔樹脂粒子〕
樹脂粒子Ａ
樹脂粒子Ｂ
樹脂粒子Ｃ
〔ｐＨ調整剤〕
トリエタノールアミン
エチレンジアミン四酢酸ナトリウム
【００６０】
〔樹脂粒子Ａ：製造例１〕
反応容器に滴下装置、温度計、水冷式還流コンデンサー、攪拌機を備え、イオン交換水
１００部を入れ、攪拌しながら窒素雰囲気７０℃で、重合開始剤の過硫酸カリウムを０．
２部添加しておき、イオン交換水７部にラウリル硫酸ナトリウムを０．０５部、スチレン
１８部、ｎ−ブチルアクリレート１２部およびｔ−ドデシルメルカプタン０．０２部を入
れたモノマー溶液を、７０℃に滴下して反応させてコア粒子を作製した。その後、過硫酸
アンモニウム１０％溶液２部を添加して攪拌し、さらにイオン交換水３０部、ラウリル硫
酸カリウム０．２部、メチルメタクリレート２０部、スチレン４０部、アクリル酸１０部
、ｔ−ドデシルメルカプタン０．５部よりなる反応液を７０℃で攪拌しながら添加して重
合反応させた後、水酸化ナトリウムで中和しｐＨ８〜８．５に調整して０．３μｍのフィ
ルターでろ過することによりコアシェル型重合体粒子水分散液を作製した。コアシェル型
重合体粒子水分散液を100℃にて7日間静置し、樹脂粒子Aを得た。
【００６１】
〔樹脂粒子Ｂ：製造例２〕
モノマーの添加比率を表１に記載のとおりに変えた以外は樹脂粒子Aと同じ方法にて作
製した。
【００６２】
〔樹脂粒子Ｃ：製造例３〕
反応容器に滴下装置、温度計、水冷式還流コンデンサー、攪拌機を備え、イオン交換水
１００部を入れ、攪拌しながら窒素雰囲気７０℃で、重合開始剤の過硫酸カリウムを０．
２部添加しておき、イオン交換水７部にラウリル硫酸ナトリウムを０．０５部、スチレン
１８部、ｎ−ブチルアクリレート１２部およびｔ−ドデシルメルカプタン０．０２部を入
れたモノマー溶液を、７０℃に滴下して反応させてコア粒子を作製した。その後、過硫酸
アンモニウム１０％溶液２部を添加して攪拌し、さらにイオン交換水３０部、ラウリル硫
酸カリウム０．２部、メチルメタクリレート２０部、スチレン４０部、アクリル酸１０部
、ｔ−ドデシルメルカプタン０．５部よりなる反応液を７０℃で攪拌しながら添加して重
合反応させた後、水酸化ナトリウムで中和しｐＨ８〜８．５に調整して０．３μｍのフィ
ルターでろ過することによりコアシェル型重合体粒子水分散液を作製した。
【００６３】
〔モノマー成分の含有量〕
モノマー成分の含有量は、インク組成物をサンプルとして、ＧＣ−Ｍａｓｓスペクトル
（島津製作所  ＧＣＭＳ−ＱＰ２０１０  ＳＥ）により測定した。
【００６４】
【表１】
0006596983.tif 000002
【００６５】
［インク組成物の調製］
各材料を下記の表２に示す組成で混合し、十分に撹拌し、各インク組成物を得た。なお
、下記の表１中、数値の単位は質量％であり、合計は１００．０質量％である。
【００６６】
【表２】
0006596983.tif 000003
【００６７】
〔インク保存安定性〕
各インク組成物をインク収容体に収容し、７０℃で一週間放置した後に、２０℃におけ
るインク粘度を測定し、粘度変化（放置後の２０℃におけるインク粘度／放置前の２０℃
におけるインク粘度×１００）を求め、以下の基準により評価をした。インク粘度の測定
は粘度計（Ｐｈｙｓｉｃａ社製  製品名ＭＣＲ−３００）で測定した。
Ａ：粘度変化が−１０％超過１０％未満
Ｂ：粘度変化が−２０％超過−１０％以下、１０％以上２０％未満
Ｃ：粘度変化が−２０％以下、２０％以上
【００６８】
〔短期目詰まり性〕
インクジェットプリンター（商品名ＰＸ−Ｈ８０００、セイコーエプソン株式会社製）
にインク組成物を充填して、ヘッドのノズルからインク組成物が吐出できることを確認し
た後、キャップ開放状態にて５分放置した。なお、この評価は５０℃条件下の実験室で行
った。その後、ノズルチェックを行い、何本のノズルが抜けているかを判定した。
Ａ：ノズル抜けなし
Ｂ：ノズル抜け１〜５本
Ｃ：ノズル抜け６〜２０本
Ｄ：ノズル抜け２１本以上
【００６９】
〔長期目詰まり性〕
インクジェットプリンター（商品名ＰＸ−Ｈ８０００、セイコーエプソン株式会社製）
にインク組成物を充填して、ヘッドのノズルからインク組成物が吐出できることを確認し
た後、キャップ開放の状態にて１か月放置した。なお、この評価は２５℃条件下の実験室
で行った。その後、クリーニングを３回行い、何本のノズルが抜けているかを判定した。
Ａ：ノズル抜けなし
Ｂ：ノズル抜け１〜５本
Ｃ：ノズル抜け６〜２０本
Ｄ：ノズル抜け２１本以上
【００７０】
〔耐擦性〕
インクジェットプリンター（商品名ＰＸ−Ｇ９３０、セイコーエプソン株式会社製）に
インク組成物を充填して、被記録媒体（クリアプルーフフィルム、セイコーエプソン株式
会社製）に記録した。具体的には、横７２０ｄｐｉ、縦７２０ｄｐｉの解像度で、１００
％のｄｕｔｙで記録できる塗り潰しパターンを作成しこれを耐擦性の試験に用いた。なお
、記録の際、被記録媒体の表面温度は５０℃とした。また、実施例においては、２段階目
加熱として、得られた記録物を５５℃でさらに加熱した。一方、比較例においては、２段
階目加熱は行わなかった。なお、この評価は室温（２５℃）条件下の実験室で行った。そ
の後、室温（２５℃）条件下の実験室にて１時間放置した記録物の記録面を学振型摩擦堅
牢度試験機ＡＢ−３０１（商品名、テスター産業株式会社製）を用いて、荷重２００ｇ下
、綿布にて２０回擦ったときの記録面の剥がれ状態や綿布へのインク移り状態を確認する
ことにより、耐擦性を評価した。
Ａ：２０回擦ってもインク剥がれ及び綿布へのインク移りが認められなかった。
Ｂ：１１〜１５回擦った後インク剥がれ又は綿布へのインク移りが認められた。
Ｃ：６〜１０回擦った後インク剥がれ又は綿布へのインク移りが認められた。
Ｄ：１〜５回擦った後インク剥がれ又は綿布へのインク移りが認められた。
【００７１】
〔凝集ムラ〕
凝集ムラの評価には、上記耐擦性試験で用いたものと同様の記録物を用いた。記録物の
ベタパターン内のインクの凝集ムラを目視で観察し、下記評価基準で評価した。なお、こ
の評価は室温（２５℃）条件下の実験室で行った。
Ａ：  ベタパターン内に凝集ムラが認められなかった。
Ｂ：  ベタパターン内に凝集ムラが若干認められた。
Ｃ：  ベタパターン内に凝集ムラが全体的にかなり認められた。